(57)【要約】  フィールドシーケンシャル方式において安定した駆動が可能な表示装置を提供する。バックライト（１００）と、フィールドシーケンシャル方式の表示パネル（２００）とを備え、バックライトの発光部が、赤、緑及び青の３原色を発光可能な有機エレクトロルミネッセンス素子であり、有機エレクトロルミネッセンス素子の少なくとも１つの電極が、Ａｇ又はＡｇを主成分として含む合金からなる表示装置を構成する。
2016063870.tif 000002
【特許請求の範囲】
【請求項１】
バックライトと、フィールドシーケンシャル方式の表示パネルと、を備える表示装置であって、  前記バックライトの発光部が、異なる色を発光する複数の発光ユニットを備える有機エレクトロルミネッセンス素子であり、  前記有機エレクトロルミネッセンス素子の少なくとも１つの電極が、Ａｇ又はＡｇを主成分として含む合金からなる  表示装置。
【請求項２】
前記有機エレクトロルミネッセンス素子は、異なる色を発光する発光ユニットが積層された構成を有する請求項１に記載の表示装置。
【請求項３】
前記発光部において、異なる色を発光する前記有機エレクトロルミネッセンス素子が、発光面方向に並べられた構成を有する請求項１に記載の表示装置。
【請求項４】
最も前記表示パネル側に形成される前記電極がＡｇ又はＡｇを主成分として含む合金からなる請求項１に記載の表示装置。
【請求項５】
Ａｇ又はＡｇを主成分として含む合金からなる前記電極が、窒素原子を含む化合物からなる下地層上に形成されている請求項１に記載の表示装置。
【請求項６】
前記発光ユニットが積層された前記有機エレクトロルミネッセンス素子において、積層された前記発光ユニットの間に形成される中間電極が、Ａｇ又はＡｇを主成分として含む合金からなる請求項２に記載の表示装置。
【請求項７】
異なる色を発光する複数の前記発光ユニットにおいて、第１発光ユニットの発光期間の比率が、他の色を発光する第２発光ユニットの発光期間の比率と異なる請求項１に記載の表示装置。
【発明の詳細な説明】
【技術分野】
【０００１】  本発明は、光源として有機エレクトロルミネッセンス素子（有機ＥＬ素子）を備えるフィールドシーケンシャル方式の表示装置に係わる。
【背景技術】
【０００２】  表示装置として、フィールドシーケンシャル方式の表示装置が提案されている。フィールドシーケンシャル方式は、２色以上の光を継続的に切り替えて発光させ、かつ、その切り替えの速さを人間の眼の時間的分解能を越えた速さとし、人間が２色以上の色を混色して認識することを応用した方式である。フィールドシーケンシャル方式は、「時分割」による混色を利用したカラー表示方式である。【０００３】  フィールドシーケンシャル方式の表示装置においては、直下型やサイドエッジ型のバックライトとして、ＬＥＤに替わり有機エレクトロルミネッセンス（ＥＬ）素子が提案されている（例えば、特許文献１、特許文献２参照）。【０００４】  フィールドシーケンシャル方式の表示装置においては、動画表示時に、バックライトを構成する赤（Ｒ）、緑（Ｇ）、青（Ｂ）のうちのいずれか一色を発光可能にするとともに、フィールド毎に継続的に各色を切り替えて（時分割して）発光させ、その切り替えの速さを充分に速くすることにより任意の色光を得る。【０００５】  例えば、カラーのフィールドをＲのフィールド、Ｇのフィールド及びＢのフィールドに分光した状態で分割し、ＲＧＢの各フィールドを順番に時間差を付けて発光させ、一つのカラーのフィールドを表示パネルに表示する。このとき、Ｒのフィールドを表示する際にはバックライトの発光を赤（Ｒ）とし、Ｂのフィールドを表示する際には、バックライトの発光を青（Ｂ）とし、Ｇのフィールドを表示する際には、バックライトの発光を緑（Ｇ）としている。  このように時分割された３色のカラーの各フィールドを、発光色を切り替えながら連続して表示することにより、カラーの動画を表示できる。【０００６】  フィールドシーケンシャル方式の表示装置は、カラーフィルタを用いる方式に比べ吸収による光の損失がないことや、高価なカラーフィルタを用いないことから、部材点数を減らすことができ、コスト削減のために大きな利点を有する。
【先行技術文献】
【特許文献】
【０００７】
【特許文献１】特開２００８−６６３６６号公報
【特許文献２】特開２００７−１７２９４５号公報
【発明の概要】
【発明が解決しようとする課題】
【０００８】  フィールドシーケンシャル方式の表示装置においては、フィールドシーケンシャル方式により表示パネルが高速駆動されるため、有機ＥＬ素子にも表示パネルの高速駆動の合わせた駆動速度が必要となる。  しかしながら、上述の特許文献１及び特許文献２に記載されたフィールドシーケンシャル液晶表示装置においては、バックライトに用いられる有機ＥＬ素子の透明電極としてＩＴＯ（Indium Tin Oxide）が用いられている。有機ＥＬ素子の透明電極としてＩＴＯを用いた場合には、透明電極の抵抗値が高いため、フィールドシーケンシャル方式において必要となる駆動速度が十分に得られず、有機ＥＬ素子の駆動が不安定となることがある。  このため、ＩＴＯを透明電極として備える有機ＥＬ素子をバックライトとして用いた場合には、表示装置の駆動が不安定となる。【０００９】  上述した問題の解決のため、本発明においては、フィールドシーケンシャル方式において安定した駆動が可能な表示装置を提供するものである。
【課題を解決するための手段】
【００１０】  本発明の表示装置は、バックライトと、フィールドシーケンシャル方式の表示パネルとを備える。そして、バックライトの発光部が、異なる色を発光する複数の発光ユニットを備える有機エレクトロルミネッセンス素子であり、有機エレクトロルミネッセンス素子の少なくとも１つの電極が、Ａｇ又はＡｇを主成分として含む合金からなる。
【発明の効果】
【００１１】  本発明によれば、安定した駆動が可能な表示装置を提供することができる。
【図面の簡単な説明】
【００１２】
【図１】第１実施形態の表示装置の概略構成図である。
【図２】表示装置に用いられるバックライトの平面配置図である。
【図３】第２実施形態の表示装置の概略構成図である。
【図４】有機ＥＬ素子の等価回路図とタイミングチャートである。
【発明を実施するための形態】
【００１３】  以下、本発明を実施するための形態の例を説明するが、本発明は以下の例に限定されるものではない。  なお、説明は以下の順序で行う。１．表示装置の第１実施形態２．表示装置の第２実施形態３．タイミングチャート
【００１４】〈１．表示装置の第１実施形態〉  図１に、フィールドシーケンシャル方式を適用可能な表示装置の概略構成図を示す。図１に示す表示装置は、表示パネル２００と、有機エレクトロルミネッセンス素子（有機ＥＬ素子）からなるバックライト１００とを備える。  また、図２に、この表示装置に用いられるバックライト１００の平面配置を示す。
【００１５】［表示パネル］  表示パネル２００は、ＴＦＴ（Thin Film Transistor）方式により高速駆動されるフィールシーケンシャル方式用の表示パネルである。表示パネル２００は、ＴＦＴ方式における周知の構成であり、表示パネル２００は、偏光板２０１を外面側に備えた２枚の透明基板２０２（例えば、ガラス基板若しくは透明フィルム基板）の間に液晶層２０６が挟まれている。
【００１６】  下側の透明基板２０２上には、画素電極２０４、及び、薄膜トランジスタ（ＴＦＴ）２０３が形成されている。さらに、透明基板２０２上には、マトリクス状にデータ線２１０と走査線（図示省略）とが絶縁層２０７を介して配置されている。そして、データ線２１０と走査線の交点に、ＴＦＴ２０３及び画素電極２０４が配置されている。
【００１７】  また、絶縁層２０７の上方には、配向膜２０５により挟持された高速応答が可能な液晶層２０６が形成されている。液晶層２０６は、スペーサ２０８、シール２０９、及び、一対の配向膜２０５により、液晶層２０６を封入する空間が構成されている。
【００１８】  上記表示パネル２００は、フィールドシーケンシャル方式によりフルカラーの画像を表示するため、高速応答可能なものが要求されるが、周知の強誘電性液晶や反強誘電液晶を用いた高速応答可能な液晶表示パネルや、ＯＣＢ（Optically Compensated Bend, Optically Compensated Birefringence）型の液晶表示パネルを用いることが好ましい。また、ＭＥＭＳ（Micro Electro Mechanical Systems）型の表示パネルを用いてもよい。なお、表示パネル２００は、フィールドシーケンシャル方式の表示装置に適用するため、カラーフィルタが設けられていない構成である。
【００１９】［バックライト］  次に、図１に示すフィールドシーケンシャル方式に用いられるバックライト１００について説明する。バックライト１００の発光部は、帯状の有機ＥＬ素子からなる。この帯状の有機ＥＬ素子が発光面方向に並行に並べられている。
【００２０】  透明基板１０１上には、帯状でほぼ並行なストライプ状に形成された透明電極からなる第１電極１０２と、絶縁材料からなる隔壁１０８とが形成されている。隔壁１０８は、第１電極１０２に沿って形成され、第１電極１０２上に開口部を残して配置されている。第１電極１０２上には、赤、緑又は青の各色に発光する発光層を含む発光ユニット１０３ｒ，１０３ｇ，１０３ｂが形成されている。発光ユニット１０３ｒ，１０３ｇ，１０３ｂ上、及び、隔壁レジスト上には、周縁の透明基板１０１上に渡って背面電極である第２電極１０４が段差に応じて堆積されている。
【００２１】  また、有機ＥＬ素子において、第１電極１０２、及び、第２電極１０４が、それぞれ挟持する発光ユニット１０３ｒ，１０３ｇ，１０３ｂに対して、一方が陰極として作用し、他方が陽極として作用する。そして、第１電極１０２、発光ユニット１０３ｒ、及び、第２電極１０４が重なる部分が１つの有機ＥＬ素子として形成されている。同様に、第１電極１０２、発光ユニット１０３ｇ、及び、第２電極１０４が重なる部分が１つの有機ＥＬ素子として形成され、第１電極１０２、発光ユニット１０３ｂ、及び、第２電極１０４の重なる部分が１つの有機ＥＬ素子として形成されている。
【００２２】  図２に、バックライト１００として形成された、Ｒ、Ｇ、Ｂの各色を発光するストライプ状の有機ＥＬ領域１０９ｒ，１０９ｇ，１０９ｂを示す。有機ＥＬ領域１０９ｒ，１０９ｇ，１０９ｂは、図１に示す第１電極１０２、発光ユニット１０３ｒ，１０３ｇ，１０３ｂ、及び、第２電極１０４からなるそれぞれの有機ＥＬ素子に対応する。有機ＥＬ領域１０９ｒ，１０９ｇ，１０９ｂの面積は、それぞれのストライプの形成周期が、時分割駆動したときに平均化して白色表示に問題がない範囲であればよい。なお、図２は、このバックライト１００の概略を図示したものであり、実際には発光色が赤、緑又は青の有機ＥＬ領域１０９ｒ，１０９ｇ，１０９ｂが互いに並行な帯状に多数配置されている。
【００２３】  第１電極１０２は、第１電極１０２と同じ材料からなる配線部を通して発光色毎に第１端子１０２ｒ，１０２ｇ，１０２ｂに接続されている。例えば、発光色が赤の有機ＥＬ領域１０９ｒの第１電極１０２は、配線部を通して第１端子１０２ｒに、発光色が青の有機ＥＬ領域１０９ｂの第１電極１０２は第１端子１０２ｂに、発光色が緑の有機ＥＬ領域１０９ｇの第１電極１０２は第１端子１０２ｇに、それぞれ接続されている。  第１端子１０２ｒ，１０２ｇ，１０２ｂは、第１電極１０２の側方の透明基板１０１上において、有機ＥＬ領域１０９ｒ，１０９ｇ，１０９ｂの発光色数に応じて同じ数が形成されている。そして、各第１端子１０２ｒ，１０２ｇ，１０２ｂは、同じ発光色に対応する第１電極１０２の一方の端部に配線部を介して接続されている。
【００２４】  すなわち、発光色が赤である有機ＥＬ領域１０９ｒの全ての第１電極１０２と、赤色発光用の第１端子１０２ｒとが電気的に接続させられている。また、発光色が緑である有機ＥＬ領域１０９ｇの全ての第１電極１０２と、緑色発光用の第１端子１０２ｇとが電気的に接続されている。発光色が青である有機ＥＬ領域１０９ｂの全ての第１電極１０２と、青色発光用の第１端子１０２ｂとが電気的に接続されている。
【００２５】  従って、各第１端子１０２ｒ，１０２ｇ，１０２ｂをそれぞれ個別に駆動制御することにより、Ｒ、Ｇ、Ｂ各発光色の有機ＥＬ領域１０９ｒ，１０９ｇ，１０９ｂを個別に駆動することができる。また、各発光色の有機ＥＬ領域１０９ｒ，１０９ｇ，１０９ｂ毎に輝度を変えることが可能となっている。
【００２６】  また、図２に示すように、有機ＥＬ領域１０９ｒ，１０９ｇ，１０９ｂに隣接して、第１電極１０２と電気的に離間する第２端子１１１が形成されている。第２電極１０４が、導電性層により第２端子１１１に接続されている。第２端子１１１は外部回路と接続され、所定の電圧が供給されている。
【００２７】  フィールドシーケンシャル方式の表示装置のバックライトにおいては、有機ＥＬ領域１０９ｒ，１０９ｇ，１０９ｂを切り替えて時分割駆動で発光させる。この表示装置において、色の切り替えによる画像のちらつき（フリッカ）が生じないようにするためには、フィールドを約１／６０秒以下で切り替える必要がある。従って、上述の構成の有機ＥＬ素子を用いて１フィールドあたり１色の表示を行うためには、少なくとも約１／１８０秒以下、即ち６ミリ秒以下で、有機ＥＬ領域１０９ｒ，１０９ｇ，１０９ｂを時分割駆動させる必要がある。
【００２８】  有機ＥＬ素子の時分割駆動では、第１端子１０２ｒ，１０２ｇ，１０２ｂをそれぞれ駆動制御してＲ、Ｇ、Ｂの各色を発光させる。例えば、有機ＥＬ領域１０９ｒの全ての第１電極１０２と、有機ＥＬ領域１０９ｇの全ての第１電極１０２と、有機ＥＬ領域１０９ｂの全ての第１電極１０２とを、発光色毎に時分割駆動する。
【００２９】［有機ＥＬ素子］  次に、バックライトの発光部を構成する有機ＥＬ素子の各構成について説明する。  有機ＥＬ素子は、第１電極１０２及び第２電極１０４と、この電極間に発光性を有する有機材料を含むユニット１０３ｒ，１０３ｇ，１０３ｂを備える。そして、これらの各構成が、透明基板１０１上に設けられている。  また、有機ＥＬ素子において、第１電極１０２が、透光性の電極として構成されている。この構成において、第１電極１０２と第２電極１０４とで発光ユニット１０３が挟持されている部分のみが、有機ＥＬ素子における発光領域である。そして、有機ＥＬ素子は、発生させた光を、少なくとも透明基板１０１側から取り出すボトムエミッション型として構成されている。  以下、これら各構成の詳細について説明する。
【００３０】［基板］  有機ＥＬ素子の透明基板１０１としては、例えばガラス、プラスチック等を挙げることができるが、これらに限定されない。好ましく用いられる透明基板１０１としては、ガラス、石英、透明樹脂フィルムを挙げることができる。
【００３１】  樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類又はそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等が挙げられる。
【００３２】［第１電極］  第１電極１０２は、有機ＥＬ素子における透明電極であり、銀又は銀を主成分とした合金を用いて構成された導電層である。ここで、主成分とは、第１電極１０２を構成する成分のうち、構成比率が最も高い成分をいう。
【００３３】  第１電極１０２を構成する銀（Ａｇ）を主成分とする合金としては、例えば、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００３４】  第１電極１０２は、銀又は銀を主成分とした合金の層が、必要に応じて複数の層に分けて積層された構成であってもよい。  さらに、この第１電極１０２の層厚は、２〜１５ｎｍの範囲内にあることが好ましく、３〜１２ｎｍの範囲内にあることがより好ましく、４〜９ｎｍの範囲内にあることが特に好ましい。層厚が１５ｎｍより薄い場合には、層の吸収成分又は反射成分が少なく、第１電極１０２の光透過率が大きくなる。また、層厚が２ｎｍより厚い場合には、層の導電性を十分に確保することができる。
【００３５】  第１電極１０２の成膜方法としては、塗布法、インクジェット法、コーティング法、ディップ法等のウェットプロセスを用いる方法や、蒸着法（抵抗加熱、ＥＢ法など）、スパッタ法、ＣＶＤ法等のドライプロセスを用いる方法等が挙げられる。中でも、蒸着法が好ましく適用される。
【００３６】（下地層）  また、銀又は銀を主成分とした合金を用いて構成された第１電極１０２は、下記の下地層上に形成さることが好ましい。下地層は、第１電極１０２の透明基板１０１側に設けられる層である。  下地層を構成する材料としては、特に限定されるものではなく、例えば、銀又は銀を主成分とする合金からなる第１電極１０２の成膜に際し、銀の凝集を抑制できる窒素原子や硫黄原子を含んだ化合物等や、銀を成膜する際に成長核となるＰｄ、Ａｌ、Ｔｉ、Ｐｔ、Ｍｏ等の金属を含む層、及び、酸化亜鉛を含む層が挙げられる。
【００３７】  下地層が、低屈折率材料（屈折率１．７未満）からなる場合、その層厚の上限としては、５０ｎｍ未満である必要があり、３０ｎｍ未満であることが好ましく、１０ｎｍ未満であることが更に好ましく、５ｎｍ未満であることが特に好ましい。層厚を５０ｎｍ未満とすることにより、光学的ロスを最小限に抑えられる。一方、層厚の下限としては、０．０５ｎｍ以上が必要であり、０．１ｎｍ以上であることが好ましく、０．３ｎｍ以上であることが特に好ましい。層厚を０．０５ｎｍ以上とすることにより、下地層の成膜を均一とし、その効果（銀の凝集抑制）を均一とすることができる。  下地層が、高屈折率材料（屈折率１．７以上）からなる場合、その層厚の上限としては特に制限はなく、層厚の下限としては上記低屈折率材料からなる場合と同様である。  ただし、単なる下地層の機能としては、均一な成膜が得られる必要層厚で形成されれば十分である。
【００３８】  下地層が銀の成長核となる金属を含む層である場合には、その厚さ、有機ＥＬ素子の光透過性を阻害しない程度の厚さとし、例えば５ｎｍ以下とすることが好ましい。一方、この下地層は、第１電極１０２の膜均一性を確保することができる程度の厚さを必要とする。この厚さとして下地層は、各金属原子が１原子層以上形成されていればよい。また、下地層は、連続膜であることが好ましい。なお、この下地層において、銀の成長核となる金属を含む層の連続相に欠陥があっても、この欠陥が第１電極１０２を構成するＡｇ原子よりも小さければ、第１電極１０２の膜均一性を確保することができる。
【００３９】  下地層を構成する窒素原子を含んだ化合物としては、分子内に窒素原子を含んでいる化合物であれば特に限定されないが、窒素原子をヘテロ原子とした複素環を有する化合物であることが好ましい。窒素原子をヘテロ原子とした複素環としては、アジリジン、アジリン、アゼチジン、アゼト、アゾリジン、アゾール、アジナン、ピリジン、アゼパン、アゼピン、イミダゾール、ピラゾール、オキサゾール、チアゾール、イミダゾリン、ピラジン、モルホリン、チアジン、インドール、イソインドール、ベンゾイミダゾール、プリン、キノリン、イソキノリン、キノキサリン、シンノリン、プテリジン、アクリジン、カルバゾール、ベンゾ−Ｃ−シンノリン、ポルフィリン、クロリン、コリン等が挙げられる。
【００４０】  下地層の成膜方法としては、塗布法、インクジェット法、コーティング法、ディップ法などのウェットプロセスを用いる方法や、真空蒸着法（抵抗加熱、ＥＢ法等）、スパッタ法、イオンプレーティング法、プラズマＣＶＤ法、熱ＣＶＤ法等のドライプロセスを用いる方法等が挙げられる。中でも、成膜性の観点から電子ビーム蒸着法、又は、スパッタ法で形成することが好ましい。電子ビーム蒸着法の場合は膜密度を高めるため、ＩＡＤ（イオンアシスト）等のアシストを用いることが好ましい。
【００４１】  また、下地層を構成する酸化亜鉛を含む層（酸化亜鉛含有層）は、酸化亜鉛（ＺｎＯ）を主成分として含む。酸化亜鉛含有層における主成分とは、構成する成分のうち構成比率が最も高い成分であり、好ましくは５０原子％以上である。酸化亜鉛含有層を第１電極１０２の下地層として用いることにより、第１電極１０２に含まれる銀原子の配列を均一にし、光透過性と抵抗特性の両立を達成することができる。
【００４２】  酸化亜鉛含有層は、酸化亜鉛以外の材料が含まれていてもよい。酸化亜鉛含有層に含まれる、酸化亜鉛以外の材料としては、誘電性材料、又は、酸化物半導体材料は、絶縁性の材料であってもよく、導電性の材料であってもよい。酸化亜鉛含有層に含まれる、誘電性材料又は酸化物半導体材料としては、例えば、ＴｉＯ２、ＩＴＯ（インジウム・スズ酸化物）、ＺｎＳ、Ｎｂ２Ｏ５、ＺｒＯ２、ＣｅＯ２、Ｔａ２Ｏ５、Ｔｉ３Ｏ５、Ｔｉ４Ｏ７、Ｔｉ２Ｏ３、ＴｉＯ、ＳｎＯ２、Ｌａ２Ｔｉ２Ｏ７、ＩＺＯ（酸化インジウム・酸化亜鉛）、ＡＺＯ（ＡｌドープＺｎＯ）、ＧＺＯ（ＧａドープＺｎＯ）、ＡＴＯ（ＳｂドープＳｎＯ）、ＩＣＯ（インジウムセリウムオキサイド）、Ｇａ２Ｏ３等が含まれる。酸化亜鉛含有層には、誘電性材料又は酸化物半導体材料が１種のみ含まれてもよく、２種以上が含まれてもよい。誘電性材料又は酸化物半導体材料は、特に好ましくは、ＺｎＳ、ＴｉＯ２、ＧＺＯ、ＩＴＯである。
【００４３】  なお、酸化亜鉛含有層には、上記の誘電性材料や酸化物半導体材料以外に、ＭｇＦ２、ＳｉＯ２等が含まれてもよい。例えば、ＳｉＯ２が含まれると、酸化亜鉛含有層が非晶質になりやすく、有機ＥＬ素子のフレキシブル性が高まりやすい。
【００４４】  また、酸化亜鉛含有層には、第１電極１０２の成膜時の銀の凝集を抑制し、薄くとも均一な厚さの第１電極１０２を得るとの観点から、酸化亜鉛を主成分として含むことが好ましい。酸化亜鉛含有層に含まれる亜鉛原子の量は、酸化亜鉛含有層を構成する全原子の数に対して０．１〜５０ａｔ％であることが好ましく、より好ましくは０．５〜５０ａｔ％である。  一方、亜鉛原子の量が過剰であると、酸化亜鉛含有層の均一な成膜が難しくなり、透明性が低下する場合がある。第１電極１０２に含まれる各原子の種類や、その含有量は、例えばＸＰＳ法等で特定される。
【００４５】  酸化亜鉛含有層の厚さは、通常３〜３５ｎｍであることが好ましく、より好ましくは５〜２５ｎｍである。酸化亜鉛含有層の厚さが３ｎｍ以上であると、第１電極１０２の成膜性が十分に向上する。一方、酸化亜鉛含有層の厚さが、３５ｎｍ以下であると、有機ＥＬ素子の光学特性への影響が小さく、有機ＥＬ素子の光透過性が低下し難い。酸化亜鉛含有層の厚さは、エリプソメータ等で測定される。
【００４６】  第１電極１０２は、下地層上に成膜されることにより、第１電極１０２成膜後の高温アニール処理等がなくても十分に導電性を有することを特徴とするが、必要に応じて、成膜後に高温アニール処理等を行ったものであってもよい。
【００４７】  基材上にＡｇを主成分とする第１電極１０２を形成する場合、基材に付着したＡｇ原子が表面拡散しながら、ある大きさの塊（核）を生成する。そして、この塊（核）の周囲に沿うように、初期の薄膜成長が進む。このため、形成初期の膜では、塊同士の間に隙間があり、導通しない。この状態からさらに塊が成長し、厚みが１５μｍ程度になると、塊同士の一部が繋がり、かろうじて導通する。しかし、膜の表面がいまだ平滑ではなく、プラズモン吸収が生じやすい。
【００４８】  これに対し、予め下地層として、銀を成膜する際に成長核となるＰｄ、Ａｌ、Ｔｉ、Ｐｔ、Ｍｏ等の金属を含む層を形成しておくと、第１電極１０２を構成するＡｇ等の金属材料が、下地層上を移動し難くなる。また、Ｐｄ等の金属原子は、成長核同士の間隔を、Ａｇ原子が表面拡散して形成される塊同士の間隔よりも狭くすることができる。従って、このＰｄの成長核を起点としてＡｇ層が成長すると、厚みが薄くても平坦な層となりやすい。
【００４９】  また、例えば、窒素原子を含んだ化合物を用いて構成された下地層上に、銀又は銀を主成分とする合金からなる第１電極１０２を設けた構成とすることができる。これにより、下地層の上部に第１電極１０２を成膜する際には、第１電極１０２を構成する銀原子が下地層を構成する窒素原子を含んだ化合物と相互作用し、銀原子の下地層表面においての拡散距離が減少し、銀の凝集が抑えられる。
【００５０】  また、酸化亜鉛含有層に含まれる亜鉛原子は、第１電極１０２の銀との親和性が高い。このため、第１電極１０２の成膜時に、第１電極１０２を構成する銀が酸化亜鉛含有層上で凝集しにくくなり、厚さが薄く均一な第１電極１０２を形成することができる。さらに、亜鉛原子は第１電極１０２に含まれる銀との親和性が高いため、高湿度環境下での水分による銀の凝集や、銀の腐食を抑制できる。
【００５１】  即ち、一般的に核成長型（Volumer-Weber：ＶＷ型）により銀粒子が島状に孤立しやすい銀の成膜において、上述の下地層を用いることにより、成膜される銀の凝集が抑えられる。このため、銀又は銀を主成分とする合金からなる第１電極１０２の成膜においては、単層成長型（Frank-van der Merwe：ＦＭ型）で薄膜成長するようになる。従って、上述のように、銀又は銀を主成分とする合金からなる第１電極１０２が、より薄い層厚で導電性が確保されたものとなり、第１電極１０２の導電性の向上と光透過性の向上との両立を図ることが可能になる。
【００５２】［第２電極］  第２電極１０４は、発光ユニット１０３ｒ，１０３ｇ，１０３ｂに、例えば電子を供給する機能を有し、透明電極である第１電極１０２に対して対向電極となる電極膜である。第２電極１０４は、仕事関数の小さい（４ｅＶ以下）金属（電子注入性金属と称する）、合金、電気伝導性化合物及びこれらの混合物を電極物質とするものが用いられる。  第２電極１０４としてのシート抵抗は数Ω／ｓｑ．以下が好ましく、膜厚は通常１０ｎｍ〜５μｍの範囲内、好ましくは５０〜２００ｎｍの範囲内で選ばれる。
【００５３】  このような電極物質の具体例としては、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ２Ｏ３）混合物、インジウム、リチウム／アルミニウム混合物、希土類金属等が挙げられる。  これらの中で、電子注入性及び酸化等に対する耐久性の点から、電子注入性金属とこれより仕事関数の値が大きく安定な金属である第二金属との混合物、例えば、マグネシウム／銀混合物、マグネシウム／アルミニウム混合物、マグネシウム／インジウム混合物、アルミニウム／酸化アルミニウム（Ａｌ２Ｏ３）混合物、リチウム／アルミニウム混合物やアルミニウム等が好適である。  第２電極１０４は、蒸着やスパッタリング等の方法によりこれらの電極物質の薄膜を形成することにより、作製することができる。
【００５４】［発光ユニット］  発光ユニット１０３ｒ，１０３ｇ，１０３ｂは、第１電極１０２と第２電極１０４との間において、少なくとも発光性を有する有機材料を含み、赤、緑又は青の各色に発光する発光層を有し、さらに、発光層と電極との間に他の層を備えていてもよい。
【００５５】  発光ユニット１０３ｒ，１０３ｇ，１０３ｂの代表的な素子構成としては、以下の構成を上げることができるが、これらに限定されるものではない。（１）陽極／発光層／陰極（２）陽極／発光層／電子輸送層／陰極（３）陽極／正孔輸送層／発光層／陰極（４）陽極／正孔輸送層／発光層／電子輸送層／陰極（５）陽極／正孔輸送層／発光層／電子輸送層／電子注入層／陰極（６）陽極／正孔注入層／正孔輸送層／発光層／電子輸送層／陰極（７）陽極／正孔注入層／正孔輸送層／（電子阻止層／）発光層／（正孔阻止層／）電子輸送層／電子注入層／陰極  上記の中で（７）の構成が好ましく用いられるが、これに限定されるものではない。  上記の代表的な素子構成において、陽極と陰極を除く層が、発光性を有する発光ユニットである。
【００５６】（発光ユニット）  上記構成において、発光層は、単層または複数層で構成される。発光層が複数の場合は、各発光層の間に非発光性の中間層を設けてもよい。  また、必要に応じて、発光層と陰極との間に正孔阻止層（正孔障壁層）や電子注入層（陰極バッファー層）等を設けてもよく、また、発光層と陽極との間に電子阻止層（電子障壁層）や正孔注入層（陽極バッファー層）等を設けてもよい。  電子輸送層は、電子を輸送する機能を有する層である。電子輸送層には、広い意味で電子注入層、及び、正孔阻止層も含まれる。また、電子輸送層は、複数層で構成されていてもよい。  正孔輸送層は、正孔を輸送する機能を有する層である。正孔輸送層には、広い意味で正孔注入層、及び、電子阻止層も含まれる。また、正孔輸送層は、複数層で構成されていてもよい。
【００５７】［発光層］  発光層には、発光材料としてリン光発光化合物が含有されていることが好ましい。また、発光層は、複数の発光材料を混合してもよく、また、リン光発光材料と蛍光発光材料（蛍光ドーパント、蛍光性化合物）とを同一発光層中に混合して用いてもよい。発光層の構成として、ホスト化合物（発光ホスト等）、発光材料（発光ドーパント）を含有し、発光材料より発光させることが好ましい。発光層は、発光材料やホスト化合物を、例えば、真空蒸着法、スピンコート法、キャスト法、ＬＢ法、インクジェット法等の公知の薄膜形成方法により成膜して形成することができる。
【００５８】  発光層としては、含まれる発光材料が発光要件を満たしていれば、その構成には特に制限はない。発光層は、電極又は電子輸送層から注入された電子と、正孔輸送層から注入された正孔とが再結合して発光する層であり、発光する部分は発光層の層内であっても発光層と隣接する層との界面であってもよい。また、同一の発光スペクトルや発光極大波長を有する層が複数層あってもよい。この場合、各発光層間には、非発光性の補助層を有していてもよい。
【００５９】  発光層の層厚の総和は、１〜１００ｎｍの範囲内にあることが好ましく、より低い駆動電圧を得ることができることから１〜３０ｎｍの範囲内であることがより好ましい。複数層を積層した構成の発光層の場合、個々の発光層の層厚としては、１〜５０ｎｍの範囲内に調整することが好ましく、１〜２０ｎｍの範囲内に調整することがより好ましい。なお、発光層の層厚の総和とは、発光層間に非発光性の中間層が存在する場合には、当該中間層も含む層厚である。
【００６０】（１）ホスト化合物  発光層に含有されるホスト化合物としては、室温（２５℃）におけるリン光発光のリン光量子収率が０．１未満の化合物が好ましい。さらに好ましくはリン光量子収率が０．０１未満である。また、発光層に含有される化合物の中で、その層中での体積比が５０％以上であることが好ましい。
【００６１】  ホスト化合物としては、公知のホスト化合物を単独で用いてもよく、又は複数種用いてもよい。ホスト化合物を複数種用いることで、電荷の移動を調整することが可能であり、有機ＥＬ素子を高効率化することができる。また、後述する発光材料を複数種用いることで、異なる発光を混ぜることが可能となり、これにより任意の発光色を得ることができる。
【００６２】（２）発光材料  発光材料としては、リン光発光性化合物（リン光性化合物、リン光発光材料）と蛍光発光性化合物（蛍光性化合物、蛍光発光材料）が挙げられる。
【００６３】（リン光発光性化合物）  リン光発光性化合物とは、励起三重項からの発光が観測される化合物であり、具体的には室温（２５℃）にてリン光発光する化合物であり、リン光量子収率が２５℃において０．０１以上の化合物であると定義されるが、好ましいリン光量子収率は０．１以上である。
【００６４】  上記リン光量子収率は、第４版実験化学講座７の分光ＩＩの３９８頁（１９９２年版、丸善）に記載の方法により測定できる。溶液中でのリン光量子収率は種々の溶媒を用いて測定できるが、リン光発光性化合物を用いる場合、任意の溶媒のいずれかにおいて上記リン光量子収率（０．０１以上）が達成されればよい。
【００６５】  リン光発光性化合物は、有機ＥＬ素子の発光層に使用される公知のものの中から適宜選択して用いることができる。好ましくは、元素の周期表で８〜１０族の金属を含有する錯体系化合物であり、更に好ましくはイリジウム化合物、オスミウム化合物若しくは白金化合物（白金錯体系化合物）又は希土類錯体であり、中でも最も好ましいのはイリジウム化合物である。
【００６６】  少なくとも一つの発光層は、２種以上のリン光発光性化合物を含有していてもよく、発光層におけるリン光発光性化合物の濃度比が発光層の厚さ方向で変化していてもよい。好ましくは、発光層の総量に対し、リン光発光性化合物が０．１体積％以上３０体積％未満である。
【００６７】（蛍光発光性化合物）  蛍光発光性化合物としては、クマリン系色素、ピラン系色素、シアニン系色素、クロコニウム系色素、スクアリウム系色素、オキソベンツアントラセン系色素、フルオレセイン系色素、ローダミン系色素、ピリリウム系色素、ペリレン系色素、スチルベン系色素、ポリチオフェン系色素、又は希土類錯体系蛍光体等が挙げられる。
【００６８】［注入層：正孔注入層、電子注入層］  注入層とは、駆動電圧低下や発光輝度向上のために、電極と発光層との間に設けられる層のことで、「有機ＥＬ素子とその工業化最前線（１９９８年１１月３０日エヌ・ティー・エス社発行）」の第２編第２章「電極材料」（１２３〜１６６頁）に詳細に記載されており、正孔注入層と電子注入層とがある。
【００６９】  注入層は、必要に応じて設けることができる。正孔注入層であれば、アノード（陽極）と発光層又は正孔輸送層との間、電子注入層であればカソード（陰極）と発光層又は電子輸送層との間に存在させてもよい。  電子注入層はごく薄い膜からなる層であることが望ましく、素材にもよるがその層厚は１ｎｍ〜１０μｍの範囲内であることが好ましい。
【００７０】［正孔輸送層］  正孔輸送層は、正孔を輸送する機能を有する正孔輸送材料からなり、広い意味で正孔注入層、電子阻止層も正孔輸送層に含まれる。正孔輸送層は、単層又は複数層設けることができる。また、正孔輸送層は、１種又は２種以上の材料からなる一層構造であってもよい。正孔輸送層の層厚については特に制限はないが、通常は５ｎｍ〜５μｍ程度、好ましくは５〜２００ｎｍの範囲内である。
【００７１】  正孔輸送材料としては、正孔の注入又は輸送、電子の障壁性のいずれかを有するものであり、有機物、無機物のいずれであってもよい。また、正孔輸送層の材料に不純物をドープしてｐ性を高くすることもできる。正孔輸送層のｐ性を高くすると、より低消費電力の素子を作製することができるため好ましい。
【００７２】  正孔輸送層は、上記正孔輸送材料を、例えば、真空蒸着法、スピンコート法、キャスト法、インクジェット法を含む印刷法、ＬＢ法等の公知の方法により、薄膜化することで形成することができる。
【００７３】［電子輸送層］  電子輸送層は、電子を輸送する機能を有する材料からなり、広い意味で電子注入層、正孔阻止層（図示略）も電子輸送層に含まれる。電子輸送層は、単層構造又は複数層の積層構造として設けることができる。また、電子輸送層は、１種又は２種以上の材料からなる１層構造であってもよい。電子輸送層の層厚については特に制限はないが、通常は５ｎｍ〜５μｍ程度、好ましくは５〜２００ｎｍの範囲内である。
【００７４】  単層構造の電子輸送層及び積層構造の電子輸送層において、発光層に隣接する層部分を構成する電子輸送材料（正孔阻止材料を兼ねる。）としては、カソードより注入された電子を発光層に伝達する機能を有していればよい。このような材料としては従来公知の化合物の中から任意のものを選択して用いることができる。
【００７５】  また、電子輸送層の材料（電子輸送性化合物）として、上述した下地層を構成する窒素原子を含んだ化合物を用いてもよい。これは、電子注入層を兼ねた電子輸送層であっても同様であり、上述した下地層を構成する材料と同様のものを用いてもよい。
【００７６】  電子輸送層は、上記材料を、例えば、真空蒸着法、スピンコート法、キャスト法、インクジェット法を含む印刷法、ＬＢ法等の公知の方法により、薄膜化することにより形成することができる。
【００７７】［阻止層：正孔阻止層、電子阻止層］  阻止層は、上記のように、有機化合物薄膜の基本構成層の他に、必要に応じて設けられるものである。例えば、特開平１１−２０４２５８号公報、同１１−２０４３５９号公報及び「有機ＥＬ素子とその工業化最前線（１９９８年１１月３０日エヌ・ティー・エス社発行）」の２３７頁等に記載されている正孔阻止（ホールブロック）層がある。
【００７８】  正孔阻止層とは、広い意味では、電子輸送層の機能を有する。正孔阻止層は、電子を輸送する機能を有しつつ正孔を輸送する能力が著しく小さい正孔阻止材料からなり、電子を輸送しつつ正孔を阻止することで電子と正孔の再結合確率を向上させることができる。また、電子輸送層の構成を必要に応じて、正孔阻止層として用いることができる。正孔阻止層は、発光層に隣接して設けられていることが好ましい。
【００７９】  一方、電子阻止層とは、広い意味では、正孔輸送層の機能を有する。電子阻止層は、正孔を輸送する機能を有しつつ電子を輸送する能力が著しく小さい材料からなり、正孔を輸送しつつ電子を阻止することで電子と正孔との再結合確率を向上させることができる。また、正孔輸送層の構成を必要に応じて電子阻止層として用いることができる。正孔阻止層の層厚としては、好ましくは３〜１００ｎｍの範囲内であり、更に好ましくは５〜３０ｎｍの範囲内である。
【００８０】〈２．表示装置の第２実施形態〉  次に、フィールドシーケンシャル方式の表示装置の第２実施形態について説明する。第２実施形態は、バックライトの有機ＥＬ素子の構成のみが上述の第１実施形態と異なる。このため、以下の説明では、有機ＥＬ素子の構成のみを説明し、表示パネル等の構成、及び、各構成において重複する説明は省略する。
【００８１】  図３に、第２実施形態のフィールドシーケンシャル方式の表示装置の概略構成図を示す。図３に示すフィールドシーケンシャル方式の表示装置は、表示パネル２００と、有機エレクトロルミネッセンス素子（有機ＥＬ素子）からなるバックライト３００とを備える。
【００８２】  図３に示すフィールドシーケンシャル方式の表示装置では、バックライト３００の発光部を構成する有機ＥＬ素子が、厚さ方向（光の射出方向）に３層の発光ユニットが積層された、いわゆる３層スタック構造を有している。また、有機ＥＬ素子は、上述の第１実施形態と異なり、発光色の異なる有機ＥＬ素子を区分するための絶縁材料からなる隔壁を有さず、バックライト３００が設けられる領域の全面に連続して形成されている。
【００８３】  また、図３に示すように、バックライト３００を構成する有機ＥＬ素子は、透明基板３０１上に、第１電極３０２、第１発光ユニット３０３、第１中間電極３０４、第２発光ユニット３０５、第２中間電極３０６、第３発光ユニット３０７、及び、第２電極３０８が、この順に積層されている。そして、有機ＥＬ素子は、第１電極３０２、第１中間電極３０４、第２中間電極３０６、及び、第２電極３０８が、それぞれ挟持する第１発光ユニット３０３、第２発光ユニット３０５、及び、第３発光ユニット３０７に対して、一方が陰極として作用し、他方が陽極として作用する。
【００８４】［第１電極］  第１電極３０２は、透明電極により構成されている。上述の第１実施形態の第１電極と同様に、銀又は銀を主成分とした合金を用いて構成される。銀（Ａｇ）を主成分とする合金としては、例えば、銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００８５】  第１電極３０２は、２〜１５ｎｍの範囲内にあることが好ましく、３〜１２ｎｍの範囲内にあることがより好ましく、４〜９ｎｍの範囲内にあることが特に好ましい。層厚が１５ｎｍより薄い場合には、層の吸収成分又は反射成分が少なく、第１電極１０２の光透過率が大きくなる。また、層厚が２ｎｍより厚い場合には、層の導電性を十分に確保することができる。
【００８６】  また、銀又は銀を主成分とした合金を用いて構成される透明電極は、下地層上に形成されていることが好ましい。下地層としては、上述の第１実施形態と同様に、例えば、銀又は銀を主成分とする合金からなる第１電極３０２、第１中間電極３０４、及び、第２中間電極３０６の成膜に際し、銀の凝集を抑制できる窒素原子や硫黄原子を含んだ化合物等や、銀を成膜する際に成長核となるＰｄ、Ａｌ、Ｔｉ、Ｐｔ、Ｍｏ等の金属を含む層、及び、酸化亜鉛含有層が挙げられる。
【００８７】［中間電極］  第１中間電極３０４、及び、第２中間電極３０６は、有機ＥＬ素子において、第１発光ユニット３０３、第２発光ユニット３０５、及び、第３発光ユニット３０７の間に設けられる。このため、第１中間電極３０４、及び、第２中間電極３０６は、層の吸収成分及び反射成分が少なく、光透過率が大きいことが好ましい。
【００８８】  第１中間電極３０４、及び、第２中間電極３０６としては、例えば、上述の第１電極３０２と同様の構成を適用できる。例えば、２〜１５ｎｍの銀又は銀を主成分とした合金を用いることができる。第１中間電極３０４、及び、第２中間電極３０６として、銀又は銀を主成分とした合金を形成する場合には、上述の下地層上に形成してもよく、或いは、発光ユニットを構成する電子輸送層等の有機材料層上に直接形成してもよい。
【００８９】  また、第１中間電極３０４、及び、第２中間電極３０６としては、例えば、５ｎｍ〜２０ｎｍのアルミニウム等を用いることができる。さらに、アルミニウムと上述の銀又は銀を主成分とした合金を積層した構成、及びその他の導電性材料を積層した構成とすることもできる。
【００９０】  さらに、第１中間電極３０４、及び、第２中間電極３０６としては、ＩＴＯ（インジウム・錫酸化物）、ＩＺＯ（インジウム・亜鉛酸化物）、ＺｎＯ２、ＴｉＮ、ＺｒＮ、ＨｆＮ、ＴｉＯｘ、ＶＯｘ、ＣｕＩ、ＩｎＮ、ＧａＮ、ＣｕＡｌＯ２、ＣｕＧａＯ２、ＳｒＣｕ２Ｏ２、ＬａＢ６、ＲｕＯ２等の導電性無機化合物層や、Ａｕ／Ｂｉ２Ｏ３等の２層膜や、ＳｎＯ２／Ａｇ／ＳｎＯ２、ＺｎＯ／Ａｇ／ＺｎＯ、Ｂｉ２Ｏ３／Ａｕ／Ｂｉ２Ｏ３、ＴｉＯ２／ＴｉＮ／ＴｉＯ２、ＴｉＯ２／ＺｒＮ／ＴｉＯ２等の多層膜、またＣ６０等のフラーレン類、オリゴチオフェン等の導電性有機物層、金属フタロシアニン類、無金属フタロシアニン類、金属ポルフィリン類、無金属ポルフィリン類等の導電性有機化合物層等を用いることができる。
【００９１】［第２電極］  第２電極３０８は、透明電極である第１電極３０２、第１中間電極３０４、及び、第２中間電極３０６に対して対向電極となる電極膜である。第２電極３０８は、上述の第１実施形態の第２電極に相当し、第１実施形態の第２電極と同様の構成を適用することができる。例えば、仕事関数の小さい（４ｅＶ以下）金属（電子注入性金属と称する）、合金、電気伝導性化合物及びこれらの混合物を電極物質とするものが用いられる。
【００９２】［発光ユニット］  第１発光ユニット３０３、第２発光ユニット３０５、及び、第３発光ユニット３０７は、それぞれ所定の色を発光する発光層を有する。各発光層は、少なくとも発光性の有機材料を含み、例えば、発光性の有機材料として、青（Ｂ）、緑（Ｇ）、及び、赤（Ｒ）の各色の発光ドーパントを有することにより、第１発光ユニット３０３、第２発光ユニット３０５、及び、第３発光ユニット３０７が、それぞれＲ、Ｇ、Ｂのいずれかの色を発光する。これは、上述の第１実施形態における、Ｒ、Ｇ、Ｂの各色を発光するストライプ状の有機ＥＬ領域及び発光ユニットに相当する。このため、第１発光ユニット３０３、第２発光ユニット３０５、及び、第３発光ユニット３０７は、それぞれ上述の第１実施形態の赤、緑又は青の各色に発光する発光ユニットと同様の構成とすることができる。
【００９３】  第１発光ユニット３０３を挟持する第１電極３０２及び第１中間電極３０４、第２発光ユニット３０５を挟持する第１中間電極３０４及び第２中間電極３０６、並びに、第３発光ユニット３０７を挟持する第２中間電極３０６及び第２電極３０８を、それぞれ個別に制御することにより、第１発光ユニット３０３、第２発光ユニット３０５、及び、第３発光ユニット３０７を、それぞれ個別に光らせることができる構成である。このため、有機ＥＬ素子は、各発光層を制御することにより、発光色を自由に調整することが可能な構成である。
【００９４】  また、有機ＥＬ素子は、第１発光ユニット３０３、第２発光ユニット３０５、及び、第３発光ユニット３０７のダイオード特性が同じ向きになるように積層されていてもよく、異なるように積層されていてもよい。例えば、第１発光ユニット３０３、第２発光ユニット３０５、及び、第３発光ユニット３０７のすべてダイオード特性が同じ向きに積層されていてもよく、また、第１発光ユニット３０３と第３発光ユニット３０７とのダイオード特性が同じ向きに積層され、第２発光ユニット３０５のみが両発光ユニットとダイオード特性が異なる向きに積層されていてもよい。
【００９５】〈３．タイミングチャート〉  次に、図４に有機ＥＬ素子の等価回路図とタイミングチャートを示す。  第１発光ユニット３０３、第２発光ユニット３０５、及び、第３発光ユニット３０７をそれぞれ挟む１組の電極（図３に示す第１電極３０２、第１中間電極３０４、第２中間電極３０６、及び、第２電極３０８）が並列に接続されている。ここでは一例として、第１発光ユニット３０３が赤（Ｒ）、第２発光ユニット３０５が青（Ｂ）、第３発光ユニット３０７が緑（Ｇ）を発光する場合について説明する。
【００９６】  図４に示すタイミングチャートは、表示パネルの駆動タイミングと、バックライトの有機ＥＬ素子の各発光ユニットの発光タイミングとを示す図である。有機ＥＬ領域（画素）について、Ｒ、Ｇ、Ｂ各フィールドを順に駆動して１フレームとするときのＶｒ、Ｖｇ、Ｖｂの駆動パルスのタイミングチャートを示している。  発光ユニットがＲ、Ｇ、Ｂの各色を順次時分割して、例えば１フレームを３等分（１／３フレーム）して各色を発光する。そして、この時分割して発光した光を、表示パネルが三原色毎に同期させて遮光することにより、時分割された各色のフィールド画像（Ｒフィールド、Ｇフィールド、Ｂフィールド）が順次形成される。  そして、時分割された各色のフィールド画像の時間的な混色により、一つのフレーム画像が形成される。
【００９７】  なお、上述のタイミングチャートでは、各Ｒ、Ｇ、Ｂの各発光ユニットの発光期間の比率が同一の場合について説明しているが、各発光ユニットの発光期間の比率は、任意に変更することも可能である。  特に、各発光ユニットの寿命に応じて、各Ｒ、Ｇ、Ｂの発光期間を調整することで、バックライトの長寿命化を実現することができる。その際、相対的に経時劣化が大きい（寿命が短い）発光ユニットの発光期間を、他の発光ユニットよりも長くすることが好ましい。例えば、最も寿命の短い発光ユニットの発光期間の比率を、最も長くすることが好ましい。これにより、経時劣化によるバックライトの輝度の低下や、色度の変化を抑制することができ、表示装置の信頼性が向上する。
【００９８】［効果］  上述の第１実施形態及び第２実施形態のフィールドシーケンシャル方式の表示装置においては、バックライトとなる有機ＥＬ素子の透明電極として、銀又は銀を主成分とした合金が適用される。このため、有機ＥＬ素子の透明電極として、光透過性が高く、導電性の高い電極を形成することができる。即ち、電極の導電性が高まることにより、有機ＥＬ素子の各色Ｒ、Ｇ、Ｂの各色を発光する発光ユニットを駆動する際のＶｒ、Ｖｇ、Ｖｂの駆動パルスに対する応答性が高まる。この結果、表示装置においてバックライトに要求される、少なくとも約１／１８０秒以下の時分割駆動においても、有機ＥＬ素子において安定した高速駆動が可能となる。従って、フィールドシーケンシャル方式の表示装置の駆動に必要とされる、高速駆動に対応することが可能な有機ＥＬ素子を構成することができる。そして、フィールドシーケンシャル方式において表示装置の安定した駆動が可能となる。
【００９９】  なお、上述の実施形態では、Ｒ、Ｇ、Ｂの三原色を発光可能な発光ユニットを備える有機ＥＬ素子について説明したが、発光ユニットの発光色についてはこれに限定されない。例えば、イエロー、シアン、マゼンダの補色を発光可能な発光ユニットを備える構成としてもよい。また、この場合には、これらの補色を合成することにより、３原色を発光する構成としてもよい。さらに、３原色のいずれかを発光する発光ユニットと、補色のいずれかを発光する発光ユニットとを組み合わせた構成としてもよい。
【０１００】  なお、本発明は上述の実施形態例において説明した構成に限定されるものではなく、その他本発明構成を逸脱しない範囲において種々の変形、変更が可能である。
【符号の説明】
【０１０１】  １００，３００  バックライト、１０１，２０２，３０１  透明基板、１０２，３０２  第１電極、１０２ｒ，１０２ｇ，１０２ｂ  第１端子、１０３ｒ，１０３ｇ，１０３ｂ  発光ユニット、１０４，３０８  第２電極、１０８  隔壁、１０９ｒ，１０９ｇ，１０９ｂ  有機ＥＬ領域、１１１  第２端子、２００  表示パネル、２０１  偏光板、２０３  薄膜トランジスタ、２０４  画素電極、２０５  配向膜、２０６  液晶層、２０７  絶縁層、２０８  スペーサ、２０９  シール、２１０  データ線、３０３  第１発光ユニット、３０４  第１中間電極、３０５  第２発光ユニット、３０６  第２中間電極、３０７  第３発光ユニット
【図１】
2016063870.tif 000003
【図２】
2016063870.tif 000004
【図３】
2016063870.tif 000005
【図４】
2016063870.tif 000006
【国際調査報告】
2016063870.tif 000007
2016063870.tif 000008
2016063870.tif 000009